(57)【要約】      （修正有）【課題】表面積が大きく、表面における導電性が高く、電気化学特性が経時変化しにくいダイヤモンド電極、触媒担持電極、及び電子デバイスを提供する。【解決手段】ダイヤモンド基材の少なくとも表面近傍を含むドーパント領域に、ホウ素、窒素、アルミニウム、ケイ素、リン、硫黄、銅、ヒ素、モリブデン、白金、及び金のうち1種類以上のドーパントが３×１０20〜８×１０21個／ｃｍ3の濃度でドープされたダイヤモンド基材に対し、酸素ガスによるドライエッチングによってダイヤモンド基材の表面を処理することによりダイヤモンド基材の表面に針状突起３配列構造を形成する。【選択図】図２
2008230905.tif 000002
【特許請求の範囲】
【請求項１】
針状突起配列構造を表面に有し、
前記表面の近傍に、平均ドーパント濃度Ｃaが３×１０20〜８×１０21個／ｃｍ3の範囲にあるドーパント領域を有することを特徴とするダイヤモンド電極。
【請求項２】
前記ドーパント領域のうち、最表面におけるドーパント濃度Ｃｓが、前記Ｃａの１．０１〜２．０倍であることを特徴とする請求項１記載のダイヤモンド電極。
【請求項３】
前記ドーパントはホウ素であることを特徴とする請求項１又は２に記載のダイヤモンド電極。
【請求項４】
請求項１〜３のいずれかに記載のダイヤモンド電極と、
前記ダイヤモンド電極の表面に担持された触媒と、
を含む触媒担持電極。
【請求項５】
請求項１〜３のいずれかに記載のダイヤモンド電極を構成要素とする電子デバイス。
【請求項６】
請求項４に記載の触媒電極を構成要素とする電子デバイス。
【発明の詳細な説明】
【技術分野】
【０００１】
本発明は、種々の用途に使用できる、針状突起配列構造を表面に有するダイヤモンド電極、触媒担持電極、及び電子デバイスに関する。
【背景技術】
【０００２】
電気化学反応を利用した燃料電池、センサー、反応装置に用いられる電極もしくは触媒担体は、電気伝導性がよく、化学的に不活性で物理的にも強く、大表面積であることが好ましい。これらの条件を満たす電極もしくは触媒担体として、ホウ素等の不純物をドープした導電性ダイヤモンド電極が挙げられる。特に、針状突起配列構造を表面に有するダイヤモンド電極が、大表面積を実現しやすいため、注目されている（特許文献１、２参照）。
【０００３】
上記特許文献１は、ダイヤモンド基板の上に、貫通孔を有する陽極酸化ポーラスアルミナをマスクとして載せ、真空蒸着により耐プラズマエッチング性のある金を蒸着し、陽極酸化ポーラスアルミナを除去した後、金の蒸着ドットをマスクとしてダイヤモンド基板を酸素プラズマエッチングすることで、直径２０ｎｍの針状ダイヤモンドが規則的に配列した構造体を得る技術を開示している。また、上記特許文献２は、ダイヤモンド表面を水素プラズマ照射することで繊毛状にする技術を開示している。
【特許文献１】特許第３０２０１５５号公報
【特許文献２】特開２００１−３４８２９６号公報
【発明の開示】
【発明が解決しようとする課題】
【０００４】
ダイヤモンド表面の物性は、終端元素種によって大きく変化し、水素終端ダイヤモンドは、その表面が疎水性でｐ型の伝導機構を有する導電体である。水素終端ダイヤモンドをアノード電極に使用すると、その表面は、徐々に酸化され、全く異なる特性を示す酸素終端ダイヤモンドとなる。このように、水素終端ダイヤモンドは、表面状態が経時的に変化してしまうという欠点を有している。一方、酸素終端ダイヤモンドは、その表面が親水性であり、電気的絶縁性を示す。
【０００５】
上記特許文献１の技術は、酸素プラズマエッチングを用いるため、ダイヤモンド表面は酸素終端ダイヤモンドとなり、電気伝導性が低下してしまう。一方、上記特許文献２の技術では、水素プラズマエッチングを用いて繊毛状ダイヤモンドを形成するため、この繊毛状ダイヤモンドの表面は、水素終端ダイヤモンドと同様に、当初は、電極抵抗が小さく良好な電気化学特性を示すものの、使用を繰り返すに伴って表面が酸素終端化され、徐々に経時変化してしまう。
【０００６】
本発明は以上の点に鑑みなされたものであり、表面積が大きく、表面における電気伝導性が高く、電気化学特性が経時変化しにくいダイヤモンド電極、触媒担持電極、及び電子デバイスを提供することを目的とする。
【課題を解決するための手段】
【０００７】
（１）請求項１の発明は、
針状突起配列構造を表面に有し、
前記表面の近傍に、平均ドーパント濃度Ｃaが３×１０20〜８×１０21個／ｃｍ3の範囲にあるドーパント領域を有することを特徴とするダイヤモンド電極を要旨とする。
【０００８】
本発明のダイヤモンド電極は、針状突起配列構造を表面に有しているため、表面積が大きい。また、表面の近傍に、平均ドーパント濃度Ｃaが３×１０20〜８×１０21個／ｃｍ3の範囲にあるドーパント領域を有するため、表面における電気伝導性が高い。
【０００９】
本発明のダイヤモンド電極は、例えば、以下のようにして製造することができる。すなわち、ダイヤモンド基材の少なくとも表面近傍を含むドーパント領域に、ホウ素（Ｂ）、窒素（Ｎ）、アルミニウム（Ａｌ）、ケイ素（Ｓｉ）、リン（Ｐ）、硫黄（Ｓ）、銅（Ｃｕ）、ヒ素（Ａｓ）、モリブデン（Ｍｏ）、白金（Ｐｔ）、及び金（Ａｕ）のうち1種類以上のドーパントが３×１０20〜８×１０21個／ｃｍ3の平均濃度でドープ（添加）されたダイヤモンド基材に対し、酸素ガスによるドライエッチング（例えば、プラズマエッチング、反応性イオンエッチング等のプラズマを利用したエッチング）によってダイヤモンド基材の表面を処理することによりダイヤモンド基材の表面に針状突起配列構造を形成することができる。
【００１０】
ここで、ドーパント領域は、ダイヤモンド基材の表面から任意の深度（例えば、０．１から０．５μｍ程度）までの表面近傍領域のみであってよいし、ダイヤモンド基材全体であってもよい。
【００１１】
なお、従来、酸素ガスを利用したドライエッチングは、酸素プラズマ中のイオン及びラジカルの作用によってダイヤモンド等の炭素材料に対して高いエッチング効果を有することが知られている。しかし、炭素材料に対して酸素プラズマによるエッチングを実施すると、一般には、炭素材料の表面が一様にエッチングされるか、又は多少の凹凸が生じるだけである（特許文献２の段落「０００８」参照）。このため、酸素プラズマによるエッチングによって針状突起配列構造を形成するためには、図８に示すように、ダイヤモンド薄膜の形成、アルミニウム層の形成、レジスト塗布、フォトマスク露光、現像−洗浄、アルミニウム層のエッチング、レジスト除去、酸素プラズマエッチングという多数の工程から成るフォトリソグラフィ処理が必要であった。
【００１２】
本願発明者らは、ホウ素等の上記各種ドーパントを３×１０20〜８×１０21個／ｃｍ3の濃度で添加したダイヤモンドに対して酸素ガスによるドライエッチングを施すことで、ナノオーダーの針状突起が規則的に配列した構造が表面に形成されることを見出した。
【００１３】
ホウ素等の上記各種ドーパントが添加されたダイヤモンド基材に対して酸素プラズマによるエッチングを施した場合、ダイヤモンド基材表面近傍のドーパントがプラズマ中の酸素と化合して生成する酸化物や、ドーパント原子そのものが、酸素プラズマに対して耐性を有するマスクとして作用する。このマスクによる影響で酸素プラズマによるエッチングが選択的に進行し、その結果、ダイヤモンド基材の表面に針状突起配列構造が形成される。また、エッチングによって削りだされた内部にあるホウ素原子等は突起先端で再結合していることが、二次イオン質量分析（Secondary Ion-microprobe Mass Spectrometry: SIMS）の深さ方向分析の結果から明らかとなっている。
【００１４】
この事実により、本願発明者らは、上記手法で得た針状突起配列構造を表面に有するダイヤモンドは、その突起先端においてより高濃度にホウ素等がドープされた高い電気伝導性を示す材料であることを見出した。つまり、酸素プラズマ照射しているので、ダイヤモンド表面は酸素終端化され安定である上、高濃度ホウ素ドープ層が形成された針状突起配列構造ダイヤモンドは、水素終端ダイヤモンド以上に優れた電気化学特性を示す。
【００１５】
なお、ダイヤモンドに添加するドーパントの種類については、製造するダイヤモンドの用途に適した特性が得られるドーパントを用いることができる。例えば、p型半導体の特性を有するダイヤモンド材料を製造する場合は、ホウ素等のp型ドーパントを用いればよい。また、n型半導体の特性を有するダイヤモンド材料を製造する場合は、リン等のn型ドーパントを用いればよい。
【００１６】
上記の製造方法によれば、酸素プラズマによるエッチングに際し、フォトリソグラフィ処理等の工程が不要であるので、生産性の大幅な向上を実現できる。また、ダイヤモンド基材の表面近傍に存在するドーパントが、原子レベルの非常に微細なマスクとして作用するため、リソグラフィ処理を経て形成した針状突起よりも格段に高細密・高アスペクト比である針状突起配列構造を形成可能である。よって、大きな表面積により優れた電極特性を有するダイヤモンドを提供することができる。
【００１７】
さらに、ドーパントの濃度を変化させることで、ダイヤモンドの表面に存在するドーパントによるマスクの配列密度が変化する。つまり、ダイヤモンドに添加するドーパントの濃度を制御することで、ダイヤモンド表面に形成される針状突起の配列密度を制御できるので、用途に応じて好適な表面形状を有するダイヤモンド電極を提供可能である。また、上記製造方法は、フォトリソグラフィ処理等の工程を必要としないため、平面状の二次元材料だけでなく、球状等の三次元材料にも適用できる。
【００１８】
なお、酸素プラズマによってダイヤモンド基材をエッチングする処理は、高周波をプラズマ発生源とする反応性イオンエッチングや、反応性ビームエッチング、マイクロ波をプラズマ発生源とする反応性イオンエッチング等、何れのエッチング方法を用いてもよい。例えば、高周波をプラズマ発生源とする反応性イオンエッチングによってダイヤモンド基材のエッチングを行う場合、圧力が５〜１００Ｐａ、より好ましくは１０〜５０Ｐａの酸素ガス雰囲気下で行うことでダイヤモンド基材の表面に針状突起配列構造を形成することができる。高周波出力は任意の値を選択でき、出力が低いとエッチング速度は遅く、出力が高いと同じ処理時間においても針状突起のアスペクト比を高くすることができる。
【００１９】
また、処理時間にほぼ比例して突起径が大きくなり、例えば、高周波出力３００Ｗ、酸素ガス圧２０Ｐａの条件下で反応性イオンエッチングを行うと、処理時間が３０秒と短いときには表面に粒状の微突起（およそ５ｎｍ）が形成され、１５分間処理した場合は、平均直径がおよそ２５ｎｍ、長さがおよそ３００ｎｍのダイヤモンド針状突起が形成される。当然、直径の増大に伴い、針状突起の密度が減少するが、それでもなお、１５分処理においても３．８×１０10本／ｃｍ2といった高い密度で形成されていることが観測された。
【００２０】
ところで、基材となるダイヤモンドの生成方法は、マイクロ波プラズマＣＶＤやホットフィラメントＣＶＤ等の化学気相蒸着法に限らず、高温高圧法であってもよい。また、ダイヤモンドにドーパントを添加するタイミングは、基材となるダイヤモンドの生成過程において添加してもよいし、ダイヤモンド生成後にイオン注入によって添加してもよい。
【００２１】
このようにして得られた本発明のダイヤモンド電極は、そのままの状態で工業電解用電極や化学センサー用電極に用いることができる。また、金属触媒や酵素触媒等を担持することで、より選択性を向上させた化学センサー用電極や燃料電池用電極への応用が可能となる。
（２）請求項２の発明は、
前記ドーパント領域のうち、最表面におけるドーパント濃度Ｃｓが、前記Ｃａの１．０１〜２．０倍であることを特徴とする請求項１記載のダイヤモンド電極を要旨とする。
【００２２】
本発明のダイヤモンド電極は、ドーパント領域のうち、最表面におけるドーパント濃度Ｃｓが、Ｃａの１．０１〜２．０倍（好ましくは１．０１５〜１．７倍）であることにより、一層、導電性が高い。
【００２３】
前記Ｃｓとしては、ダイヤモンド電極の表面から深さ０．２μｍまでの領域における平均ドーパント濃度とすることが好ましい。
（３）請求項３の発明は、
前記ドーパントはホウ素であることを特徴とする請求項１又は２に記載のダイヤモンド電極を要旨とする。
【００２４】
本発明のダイヤモンド電極は、ドーパントがホウ素であることにより、ｐ型半導体の特性を有する。
（４）請求項４の発明は、
請求項１〜３のいずれかに記載のダイヤモンド電極と、
前記ダイヤモンド電極の表面に担持された触媒と、
を含む触媒担持電極を要旨とする。
【００２５】
本発明の触媒担持電極では、例えば、図１に示すように、触媒（例えば酵素）１０１は、例えば、バインダー１０２によって、ダイヤモンド電極から成る担体１０３に担持される。基質であるグルコース１０４は、メディエーター１０５を介して酵素１０１によって反応した結果、電子の流れ１０６が生じる。
【００２６】
本発明の触媒担持電極では、針状突起配列構造を有し、表面積が大きいダイヤモンド電極を担体１０３としているので、触媒１０１の担持量を大きくすることができる。また、担体１０３が針状突起配列構造を有しており、三次元的な大きさを有する触媒１０１と担体１０３との接触面積が増加し、触媒１０１を安定に固定化できる。さらに、針状突起間に触媒１０１が内包されることで、メディエーター１０５との接触面積も増加することから、効率のよい反応が可能となる。
【００２７】
なお、ダイヤモンド電極が、本発明とは異なり、針状突起配列構造を有さず、平坦なものの場合は、図７に示すように、触媒１０１は、担体１０３の平坦面に固定されるため、上述した諸効果を奏することができない。
（５）請求項５の発明は、
請求項１〜３のいずれかに記載のダイヤモンド電極を構成要素とする電子デバイスを要旨とする。
【００２８】
本発明の電子デバイス（装置、電子回路等の構成要素となる個々の部品で、独立した固有の機能を有するものをいう。）は、構成要素であるダイヤモンド電極が持つ広い表面積や優れた電気化学特性により、その性能が従来のものより飛躍的に向上する。
【００２９】
前記電子デバイスとしては、例えば、リチウム二次電池、燃料電池、電気二重層キャパシタ、電解セル、化学センサー、電子放出素子等が挙げられる。
（６）請求項６の発明は、
請求項４に記載の触媒電極を構成要素とする電子デバイスを要旨とする。
【００３０】
本発明の電子デバイス（装置、電子回路等の構成要素となる個々の部品で、独立した固有の機能を有するものをいう。）は、構成要素であるダイヤモンド電極が持つ広い表面積や優れた電気化学特性により、その性能が従来のものより飛躍的に向上する。
【００３１】
前記電子デバイスとしては、例えば、リチウム二次電池、燃料電池、電気二重層キャパシタ、電解セル、化学センサー、電子放出素子等が挙げられる。
【発明を実施するための最良の形態】
【００３２】
本発明を実施例に基づいて説明する。
【実施例１】
【００３３】
ａ）ダイヤモンド電極の製造
図２（ａ）は、針状突起配列構造を表面に有するダイヤモンド電極の製造過程を示す模式図である。まず、図２（ａ）の（１）に示すように、基板１上に、ホウ素が添加されたホウ素ドープダイヤモンド薄膜２ａを生成する。
【００３４】
このホウ素ドープダイヤモンド薄膜２ａの生成方法の一例として、マイクロ波プラズマＣＶＤ法が挙げられる。まず基板１（n-Si(111)基板）に機械研磨によってダイヤモンドの種結晶を核付けする。そして、アセトンとメタノールの混合溶媒に酸化ホウ素を溶解させた溶液（ホウ素溶液）を水素ガスでバブリングすることにより発生したガスを炭素源及びホウ素源として、マイクロ波プラズマＣＶＤ法によってホウ素ドープダイヤモンド薄膜２ａを基板１上に生成する。
【００３５】
なお、本発明の発明者らが行った実験では、上記ホウ素溶液におけるＢ／Ｃ比が１０、０００ｐｐｍ、マイクロ波の周波数が２．４５ＧＨｚという条件下において、７時間の生成処理で厚さが約１８μｍのホウ素ドープダイヤモンド薄膜が得られた。すなわち、成膜速度は２．６μｍ／ｈであった。また、生成したホウ素ドープダイヤモンド薄膜内におけるホウ素原子は、薄膜内に一様に分布しており、その濃度はＳＩＭＳの測定結果から、およそ２×１０21個／ｃｍ3であることが判明した。
【００３６】
つぎに、図２（ａ）の（２）に示すように、図２（ａ）の（１）で得られたホウ素ドープダイヤモンド薄膜２ａの表面に対して酸素プラズマによるエッチングを行うことで、ホウ素ドープダイヤモンド薄膜２ａの表面に針状突起３を多数形成する。
【００３７】
酸素プラズマによるエッチング方法の一例として、高周波をプラズマ発生源とする反応性イオンエッチングが挙げられる。まず、平行平板型反応性イオンエッチング装置（サムコ株式会社製、リアクティブイオンエッチング装置RIE-10NR）の電極上にホウ素ドープダイヤモンド薄膜２ａが堆積した基板１を置き、１００％酸素ガスをエッチングガスとして、ガス圧２０Ｐａの雰囲気下で、高周波周波数１３．５６ＭＨｚ、高周波出力３００Ｗで所定時間エッチングを行う。このエッチング処理により、図２（ａ）の（２）及び図２（ｂ）に示すように、ホウ素ドープダイヤモンド薄膜２ａの表面に針状突起３が高密度で規則的に配列した構造が形成される。
【００３８】
本実施例１では、表１に示すように、上記エッチング時間を３０秒、５分、１０分、６０分としてエッチング処理を行い、それぞれの場合に製造されたダイヤモンド電極を、１Ａ〜１Ｄとする。
【００３９】
【表１】
2008230905.tif 000003
また、ダイヤモンド電極１Ｃに対し、さらに、陽極酸化処理を行い、これをダイヤモンド電極１Ｅとした。この陽極酸化処理は、０．５Ｍの硫酸水溶液中でダイヤモンド電極をアノード電極とし、３Ｖ  vs  Ａｇ／ＡｇＣｌ、３０分の定電圧電解で行った。通電電流はおよそ１７ｍＡ／ｃｍ2であり、電気量はおよそ３１Ｃ／ｃｍ2であった。
【００４０】
上記の製造方法によれば、針状突起配列構造を形成するに際し、図８に示すようなフォトリソグラフィ処理等の工程が不要であるので、生産性の大幅な向上を実現できる。また、ダイヤモンド基材の表面近傍に存在するホウ素が、原子レベルの非常に微細なマスクとして作用するため、リソグラフィ処理を経て形成した針状突起（図８（ｂ））よりも格段に高細密・高アスペクト比である針状突起配列構造（図２（ｂ））を形成可能である。また、この製造方法は、フォトリソグラフィ処理等の工程を必要としないため、平面状の二次元材料だけでなく、球状等の三次元材料にも適用できる。
【００４１】
ｂ）比較例の電極の製造
前記ａ）と同様にして基板１の表面にホウ素ドープダイヤモンド薄膜２ａを形成したが、酸素プラズマによるエッチングを行わないものをダイヤモンド電極Ｒ１とする。また、前記ａ）と同様にして基板１の表面にホウ素ドープダイヤモンド薄膜２ａを形成した後、酸素プラズマによるエッチングを行わず、ダイヤモンド電極１Ｅと同様の陽極酸化処理を行ったものをダイヤモンド電極Ｒ２とする。これらダイヤモンド電極Ｒ１、Ｒ２の製造条件も上記表１に示す。
【００４２】
ｃ）ダイヤモンド電極の最表面におけるホウ素濃度の測定
ダイヤモンド電極１Ｃ、１Ｄ、Ｒ１のそれぞれについて、二次イオン質量分析装置（ＣＡＭＥＣＡ社製、ＩＭＳ−６ｆ）を用いて、最表面から２０ｎｍまでの領域、及び最表面から２００ｎｍまでの領域におけるホウ素の平均濃度をそれぞれ測定した。測定条件は、Ｏ2+を５．５ｋＶで試料に照射し、正の二次イオンを測定するものとした。また、ホウ素濃度換算は、既知濃度の標準試料により行い、深さ換算は、測定後のクレータ深さを実測して行った。測定結果を表２に示す。
【００４３】
【表２】
2008230905.tif 000004
表２に示すように、最表面から２００ｎｍまでの領域におけるホウ素の平均濃度で見ると、ダイヤモンド電極１Ｃ、１Ｄにおける値は、ダイヤモンド電極Ｒ１（酸素プラズマによるエッチングなし）全体の平均ホウ素濃度に比べて、それぞれ、１．５％、６２．６％増加していた。
【００４４】
ｄ）ダイヤモンド電極の表面形状の観察
ダイヤモンド電極１Ｃの表面を電子顕微鏡により観察した。その観察写真を図３に示す。この図３から明らかなとおり、ダイヤモンド電極１Ｃは、針状突起配列構造を表面に有していた。
【００４５】
ｅ）電気化学的特性の試験
ダイヤモンド電極１Ｃ、１Ｅ、Ｒ１、Ｒ２について、サイクリックボルタンメトリーにより各種酸化還元種に対する電気化学応答を調べた。酸化還元種は、鉄シアノ錯体、ルテニウムアンミン錯体、鉄を用いた。酸化還元種の濃度を１ｍＭとし、鉄シアノ錯体とルテニウムアンミン錯体のときは０．１Ｍの塩化カリウム、鉄は０．１Ｍ過塩素酸に溶解した試験液を用いて、走査速度を１０ｍＶ／ｓに設定して測定を行った。
【００４６】
なお、鉄シアノ錯体、ルテニウムアンミン錯体、鉄は、それぞれ、下記化学式１〜３のように酸化還元反応する。
【００４７】
【化１】
2008230905.tif 000005
【００４８】
【化２】
2008230905.tif 000006
【００４９】
【化３】
2008230905.tif 000007
得られたサイクリックボルタモグラムのうち、ダイヤモンド電極１Ｃの場合を図４に示す。図４から明らかなとおり、電位領域の広い範囲において、さまざまな化合物に対してピークセパレーション（酸化還元電位の差）の小さい応答が確認できた。これは、電気化学測定用電極に適用したとき、幅広い対象物質に対して良好な応答を実現できることを意味する。
【００５０】
また、各電極のサイクリックボルタモグラムの結果と、Nicholson法（Analytical Chemistry 37 (1965) 1351.）によって求めた電子移動速度定数を表３に示す。
【００５１】
【表３】
2008230905.tif 000008
ダイヤモンド電極１Ｃ、１Ｅでは、酸化還元種の違いによらず、１０-2オーダーの速い電子移動速度定数を示した。また、陽極酸化処理を施したダイヤモンド電極１Ｅの値が、陽極酸化処理を施していないダイヤモンド電極１Ｃと似通った値を示したということは、ダイヤモンド電極１Ｃの表面はすでに十分酸化された状態にあり、それ以上酸化が進行しない、電気化学的にも非常に安定な表面状態にあることを示している。
【００５２】
一方、水素終端ダイヤモンドであるダイヤモンド電極Ｒ１とそれを陽極酸化処理したダイヤモンド電極Ｒ２の結果は、水素終端表面が電気化学的に不安定であることを示していた。さらに、ダイヤモンド電極Ｒ１は、特開２００１−３４８２９６号公報で示されているように、鉄シアノ錯体に対して速い電子移動速度を示し、ルテニウムアンミン錯体においても良好な結果を示した。ところが、二価・三価の鉄イオンの反応に関しては、他の鉄シアノ錯体やルテニウムアンミン錯体の反応に比べ１／２０、針状突起配列構造を表面に有するダイヤモンド電極１Ｃ、１Ｅと比較しても１／３０ほど遅い電子移動速度定数であった。
【００５３】
また、陽極酸化処理により表面が酸素終端化され、安定なダイヤモンド電極Ｒ２では、表面近傍が電気的絶縁体となり、また、その表面がカルボニル基やヒドロキシル基で覆われた負帯電であり、そのため負に帯電している鉄シアノ錯体との間に静電的斥力が働いた結果、電子移動速度定数は著しく減少していた。
【００５４】
ダイヤモンド電極１Ｃ、１Ｅの優れた結果は、以下のような要因によってもたらされていると考えられる。まず第一に、製造方法が酸素プラズマエッチングであることから、形成された針の表面は、化学的にも電気化学的にも安定な酸素終端化されていることである。
【００５５】
第二に、陽極酸化処理した平坦な表面形態をしたダイヤモンド電極Ｒ２では、平面全体で負に帯電しているのに対し、針状突起配列構造を表面に有したダイヤモンド電極１Ｃ、１Ｅは突起側面があるので、負の帯電効果が緩和されており、静電的な相互作用が働き難い構造となっている。さらに、上述したように、エッチングによって削りだされた内部にあるホウ素原子が突起先端で再結合していることから、表面近傍においても高い電気伝導性を有する。
【００５６】
第三に、ダイヤモンド電極１Ｃ、１Ｅは、静電的な相互作用が緩和されるものの、鉄の反応に見られるように、ダイヤモンド電極Ｒ１、Ｒ２に比べ、大幅に電子移動速度が向上しているからである。これは、ダイヤモンド電極Ｒ１で２．７×１０-3ｃｍ／ｓであった電子移動速度定数が、陽極酸化し、負に帯電したダイヤモンド電極Ｒ２において静電的引力により８．７×１０-3ｃｍ／ｓまで改善され、さらに針状突起配列構造を表面に有するダイヤモンド電極１Ｃ、１Ｅでは静電的な引力で引き寄せられた鉄イオンが、針状突起間に内包された結果、９．５×１０-3ｃｍ／ｓや８．３×１０-3ｃｍ／ｓまで飛躍的に向上したものと考えられる。言い換えると、この第三の要因は針状突起構造に由来していると言える。
【００５７】
ｆ）電極表面における接触角の測定
各電極の表面終端の違いを見るために、水の接触角を接触角測定器（OCA 15Plus, DataPhysics Instrument GmbH）にて測定した。その結果を上記表１に示す。水素終端ダイヤモンドから成るダイヤモンド電極Ｒ１における接触角が７３度であることは表面が疎水性であることを示しており、ダイヤモンド電極１Ａ，１Ｂ，１Ｃ，１Ｄ，１Ｅ，Ｒ２における接触角が２０度以下であることは、表面に酸素含有基が導入された結果、水との親和性が向上し、表面が親水性となったことを表している。つまり、ダイヤモンド電極１Ａ，１Ｂ，１Ｃ，１Ｄ，１Ｅ，Ｒ２は、表面が化学的に安定な酸素終端化されている。
【実施例２】
【００５８】
図５に示すような二室型電解セル１０を作成した。アノード電極１１とカソード電極（白金メッシュ）１３は隔膜（ナフィオン117、デュポン社製）１５を介して、それぞれ１Ｍ硫酸（２０ｍＬ）１８中に配置されている。アノード電極１１としては、前記実施例１で製造したダイヤモンド電極１Ｃ、Ｒ１のうちのいずれかを用いた。
【００５９】
直流電源１７によって両電極間に電流を流すと、硫酸水溶液が電気分解され、アノード電解室１９からオゾンガスが発生する。発生したオゾンガスは、配管２１を通して、予め計測試薬を溶け込ませた純水１０ｍＬに通気される。そして、計測試薬を溶け込ませた純水のオゾン水濃度を溶存オゾン計（笠原理化工業製、溶存オゾン03-2Z）にて測定する。なお、電解セル１０は氷水浴によって常に１５度以下に保つようにする。
【００６０】
アノード電極１１としてダイヤモンド電極１Ｃを用いた場合と、ダイヤモンド電極Ｒ１を用いた場合における、通電電流値に対するオゾン生成量を図６に示す。図６における横軸の値は幾何学的表面積あたりの通電電流値である。ダイヤモンド電極１Ｃを用いた場合は、ダイヤモンド電極Ｒ１を用いた場合よりも、効率的に水の電気分解が行え、オゾン生成量が二倍以上であった。これは、ダイヤモンド電極１Ｃは針状突起配列構造を表面に有し、表面積が大きく、また、親水性が高く針状突起間にも水が浸入しやすいためであると考えられる。
【実施例３】
【００６１】
酵素触媒の担体に適した材料の評価を以下のように行った。
ａ）酵素触媒担持電極の製造
酵素触媒担持電極の担体として、前記実施例１で製造したダイヤモンド電極１Ｂ、１Ｃ、１Ｄ、Ｒ１、Ｒ２を用意した。また、他の担体として、導電性のダイヤモンドライクカーボンＲ３、グラッシーカーボンＲ４、及びカーボンＲ５を用意した。
【００６２】
次に、各担体に酵素を固定化し、酵素触媒担持電極を完成した。具体的には、酵素としてのグルコースオキシダーゼ（和光純薬工業製、20,000 units）５０ｍｇと、架橋剤としてのセチルトリメチルアンモニウムブロミド１００ｍｇとを、１０ｍＬの０．１Ｍ燐酸緩衝液（ｐＨ７）に溶かし、そこへ各担体を浸漬させ、一晩冷蔵保存したのち取り出し、室温で十分に乾燥させてから、５％のナフィオン水溶液を塗布し乾燥させた。
【００６３】
ｂ）電気化学測定
上記のように作製した酵素担持電極を作用極とし、白金コイルを対極とし、Ａｇ／ＡｇＣｌを参照極とした三極式のセルをポテンショスタットに接続し電気化学測定を行った。メディエーターである０．５ｍＭのフェロセンカルボン酸を０．１Ｍ燐酸緩衝液（ｐＨ７）に溶かした溶液をブランクとし、そこに１０ｍＭになるようにグルコースを溶かした溶液をサンプルとした。走査速度を１ｍＶ／ｓにしてサンクリックボルタモグラムを測定した。結果を表４に示す。
【００６４】
【表４】
2008230905.tif 000009
表４に示すとおり、担体が針状突起配列構造を表面に有するダイヤモンド電極１Ｂ、１Ｃ、１Ｄであるものは、酵素担持量が増大し、また、反応開始電位も十分低い値を示した。この理由は、ダイヤモンド電極１Ｂ、１Ｃ、１Ｄの表面改質と、針状突起配列構造が形成されたことにあると考えられる。この結果から、ダイヤモンド電極１Ｂ、１Ｃ、１Ｄは、酵素担持電極に適しており、酵素センサーや酵素触媒燃料電池への応用が可能であることが明らかとなっている。
【００６５】
それに対し、担体が未処理のダイヤモンドであるダイヤモンド電極Ｒ１、グラッシーカーボンＲ４、導電性ダイヤモンドライクカーボンＲ３の場合は、表面が不活性であり、酵素との結合が弱く、グルコースに対する応答が小さいか、全く見られなかった。担体が陽極酸化処理したダイヤモンド電極Ｒ２の場合は、表面に酸素含有基が形成されており、そのため、酵素との結合が改善された結果、グルコース応答が見られた。しかし、表面抵抗の増加により反応開始電位が高くなった。このことは、グルコースセンサーに適用した場合、選択性が悪くなることが懸念され、また、バイオ燃料電池のアノード電極として使用するには取り出し電圧の低下に繋がる。担体がカーボンＲ５の場合は、電気容量が大きく、反応性を阻害していた。
【実施例４】
【００６６】
前記実施例１のダイヤモンド電極１Ｃと基本的には同様の製造方法であるが、ホウ素ドープダイヤモンド薄膜内におけるホウ素原子の濃度が、ＳＩＭＳの測定値で、それぞれ、３×１０20個／ｃｍ3、８×１０21個／ｃｍ3となるようにした製造方法で、ダイヤモンド電極４Ａ、４Ｃを製造した。
【００６７】
このダイヤモンド電極４Ａ、４Ｃに対し、前記実施例１と同様に、ダイヤモンド電極の最表面におけるホウ素濃度の測定（最表面でどの程度ホウ素濃度が高まっているか）、ダイヤモンド電極の表面形状の観察、電気化学的特性の試験、電極表面における接触角の測定を行ったところ、ダイヤモンド電極１Ｃと略同様の結果となった。
【図面の簡単な説明】
【００６８】
【図１】針状突起配列構造を有する担体を用いた酵素担持電極の構成を表す説明図である。
【図２】（ａ）は針状突起配列構造を表面に有するダイヤモンド電極の製造方法を表す説明図であり、（ｂ）は（ａ）で製造されたダイヤモンド電極の上面図である。
【図３】針状突起配列構造を表面に有するダイヤモンド電極の表面写真である。
【図４】各種酸化還元種に対するサイクリックボルタモグラムである。
【図５】二室型電解セルの構成を表す説明図である。
【図６】各電極を用いたときの通電電流値とオゾン生成量との関係を表すグラフである。
【図７】表面形態が平坦な担体を用いた酵素担持電極の構成を表す説明図である。
【図８】（ａ）はフォトリソグラフィ処理を用いて針状突起配列構造を表面に有するダイヤモンド電極を製造する方法を表す説明図であり、（ｂ）は（ａ）で製造されたダイヤモンド電極の上面図である。
【符号の説明】
【００６９】
１・・・基板    ２ａ・・・ホウ素ドープダイヤモンド薄膜  ３・・・針状突起
１０・・・二室型電解セル  １１・・・アノード電極  １３・・・カソード電極
１５・・・隔膜  １７・・・直流電源  １９・・・アノード電解室
２１・・・配管  １０１・・・触媒  １０２・・・バインダー
１０３・・・担体  １０４・・・グルコース  １０５・・・メディエーター
１０６・・・電子の流れ
【図４】
2008230905.tif 000010
【図５】
2008230905.tif 000011
【図６】
2008230905.tif 000012
【図７】
2008230905.tif 000013
【図１】
2008230905.tif 000014
【図２】
2008230905.tif 000015
【図３】
2008230905.tif 000016
【図８】
2008230905.tif 000017